실시 예 1 , 2 및 비 교예 1 내지 3 에 의해 제조 된 각각 의 양극 활물질 , 카본 블랙 도전 재 및 PVdF 바인더 를 N - 메틸 피 롤리 돈 용매 중 에서 중량 비로 95 : 2 . 5 : 2 . 5 의 비율 로 혼합 하 여 양극 합 재 ( 점 도 : 5000 mPa · s ) 을 제조 하 고 , 이 를 알루미늄 집 전체 의 일면 에 도포 한 후 , 130 ℃ 에서 건조 후 , 압연 하 여 양극 을 제조 하 였 다 .